(57)【特許請求の範囲】
【請求項１】
基材と、該基材の表面に設けられた金属反射膜と、該金属反射膜の上に設けられた光触媒性物質を含む親水機能層を具備し、
該親水機能層の膜厚が、前記金属反射膜での反射光と該親水機能層の表面での反射光の干渉により、反射光の波長が４００〜５１０ｎｍの間に、可視光域で単一の反射率のピークを持つように設定され、もって鏡表面が青色系の色彩を呈するように構成された有色防曇鏡。
【請求項２】
前記親水機能層が、光触媒性物質を含む光触媒性層と、該光触媒性層の上に設けられた親水性物質を含む親水性層の積層体で構成されている請求項１記載の有色防曇鏡。
【請求項３】
前記金属反射膜と前記光触媒性層との間に、該光触媒性層よりも屈折率が低い物質からなる反射率調整層が設けられている請求項２記載の有色防曇鏡。
【請求項４】
前記親水性層の膜厚が１０ｎｍ〜５０ｎｍである請求項２または３記載の有色防曇鏡。
【請求項５】
前記親水機能層が親水性を有する光触媒性物質を含む層で構成されている請求項１記載の有色防曇鏡。
【請求項６】
前記金属反射膜と前記親水性を有する光触媒物質を含む層との間に、該親水性を有する光触媒物質を含む層よりも屈折率が低い物質からなる反射率調整層が設けられている請求項５記載の有色防曇鏡。
【請求項７】
前記親水機能層が、光触媒性物質と親水性物質の混合物を含む層で構成されている請求項１記載の有色防曇鏡。
【請求項８】
前記金属反射膜と前記混合物を含む層の間に、該混合物を含む層よりも屈折率が低い物質からなる反射率調整層が設けられている請求項７記載の有色防曇鏡。
【請求項９】
前記親水性物質が、ＳｉＯ２である請求項２、３、４、７、８のいずれかに記載の有色防曇鏡。
【請求項１０】
前記金属反射膜が、Ｃｒで形成され、前記反射率調整層が、Ａｌ２Ｏ３、ＺｒＯ２、ＳｎＯ２のいずれかで形成される請求項３、６、８のいずれかに記載の有色防曇鏡。
【請求項１１】
前記光触媒性物質が、ＴｉＯ２である請求項１〜１０のいずれかに記載の有色防曇鏡。
【請求項１２】
前記親水機能層の表面が多孔質状に形成される請求項１〜１１のいずれかに記載の有色防曇鏡。
【請求項１３】
前記親水機能層の膜厚が、可視光域で反射率のピークが谷で分散されないように設定されている請求項１〜１２のいずれかに記載の有色防曇鏡。
【発明の詳細な説明】
【０００１】
【発明の属する分野】
この発明は、防曇性と、防眩性を兼ね備えたミラーに関する。
【０００２】
【従来の技術】
車両用ミラーの視認性を向上させるために防曇性と防眩性を高めるのが効果的である。防曇性とは、ミラー表面に付着する水滴を、除去する性質である。このような防曇性を持つ車両用ミラーとしては、ミラー表面に撥水処理を施すことにより、水滴を除去し易いようにするものがある。また、逆にミラー表面に親水処理を施すことにより、付着した水滴を薄い膜状に広げるものがある。
【０００３】
防眩性とは、昼間の太陽光による眩しさを軽減する性質である。このような防眩性を持つ車両用ミラーとしては、青色側（短波長側）に反射のピークを持ち表面が青色を呈する有色鏡（いわゆるブルー鏡）を用いたものがある。人間の視感度は、周囲が明るい時、波長が約５５５ｎｍでピークを持ち、黄緑色が鮮明に見えるようになる。周囲が暗くなるにしたがって、視感度のピークは青色系の方向に移動し、ピーク波長が約５０５ｎｍとなる。ブルー鏡は、反射率特性のピークが４００〜５１０ｎｍの範囲に現われる。よって、ブルー鏡の反射像は、昼間は人間の視感度のピークとずれており、やや暗く見え太陽光の眩しさを防止する。夜間は人間の視感度のピークと一致するため、反射像は明るく見え視認性に優れている。
【０００４】
従来の防曇性と防眩性を高めた車両用ミラーとしては、本出願人の出願による特願平１０−２３４９８１号で提案したものがあった。その構造について、図２の断面図を参照して説明する。透明ガラス基板２の裏面に高屈折率を有するＴｉＯ２膜４を設ける。さらにそのＴｉＯ２膜４の裏面側に低屈折率を有するＳｉＯ２膜６を設ける。さらにそのＳｉＯ２膜６の裏面側に金属反射膜であるＣｒ反射膜８を設ける。高屈折率を有するＴｉＯ２膜４と低屈折率を有するＳｉＯ２膜６の膜厚は、光の干渉作用により青色を呈するように設定されている。透明ガラス基板２の表面側には、光触媒機能を有するＴｉＯ２膜１０を設ける。さらにそのＴｉＯ２膜１０の表面側に親水性を有する多孔質ＳｉＯ２膜１２を設ける。
【０００５】
鏡表面１４から入射する光は、高屈折率を有するＴｉＯ２膜４、低屈折率を有するＳｉＯ２膜６と反射膜であるＣｒ反射膜８の干渉作用により、青色の反射光を示し、防眩性が得られる。また鏡表面１４に付着した水滴は、多孔質ＳｉＯ２膜１２により接触角度が２０度以下の薄い膜状に広がり、親水性による防曇性が得られる。車両用のミラーは外気にさらされているため、ミラー表面にある多孔質ＳｉＯ２膜１２に汚れが付着し、親水機能を低下させる。しかし、多孔質ＳｉＯ２膜１２に付着した汚れは、光触媒機能を有するＴｉＯ２膜１０の光触媒作用により分解、除去されるため親水機能が維持される。
【０００６】
【発明が解決しようとする課題】
図２の構造の車両用ミラーでは、基板２の裏面側に金属反射膜であるＣｒ反射膜８が設けられている。さらに表面側に光触媒機能を有するＴｉＯ２膜１０が設けられている。ＴｉＯ２は、その物質の性質上屈折率が高い。そのため表面反射が起こり易く、Ｃｒ反射膜８での反射と併わせて反射像に２重像感が出ていた。特に、曲率半径が小さいミラーや複合曲率ミラーにおいては、２重像が顕著に現われていた。
【０００７】
また、図２の構造の車両用ミラーは、透明ガラス基板の表面と裏面のそれぞれにＴｉＯ２膜とＳｉＯ２膜の２層が設けられているので、構造が複雑であり、製造コストが高くつく。
【０００８】
【発明の目的】
この発明は、上記の点に鑑みてなされたもので、２重像を防止しかつ構造が簡単で低コスト化を実現した、鏡表面が青色系の色彩を呈する有色防曇鏡を提供するものである。
【０００９】
【課題を解決するための手段】
この発明は、基材と、該基材の表面に設けられた金属反射膜と、該金属反射膜の上に設けられた光触媒性物質を含む親水機能層を具備し、該親水機能層の膜厚が、反射光の波長が４００〜５１０ｎｍの間に反射率のピークを持つように設定され、もって鏡表面が青色系の色彩を呈するように構成したものである。これによれば、光触媒性物質を含む親水機能層の親水性により、ミラー表面に付着する水滴を薄い膜状に広げるため防曇性が得ることができる。また、光触媒性物質を含む親水機能層の膜厚を、金属反射膜での反射光と光触媒性物質を含む親水機能層の表面での反射光の干渉により、４００〜５１０ｎｍの間に反射率のピークを持つように設定し、鏡表面が青色系の色彩を呈するため、昼間は太陽光の眩しさを防止し、夜間は優れた視認性を得ることができる。また、ミラー表面に汚れが付着し、親水機能を低下させた場合でも、光触媒性物質を含む親水機能層の光触媒作用により、汚れが分解されるため親水機能を復元させることができる。また、２重像の原因となる金属反射膜と鏡表面との距離が短いので、人間の目で分かるような２重像を防止することができる。また、光干渉作用のための層と、親水性および光触媒性のための層を兼用する事により、製造工程を簡略化でき、低コスト化を実現することができる。なお、透明基板の裏面に反射膜がある構成では、透明基板の表面に親水機能層を設けてその膜厚を調整しても、分光反射率に寄与する影響は少ない。この発明のように、基板の表面に反射膜がある構成で表面に親水機能層を設けてその膜厚を調整することによって初めて反射膜からの反射光に色を付けることができる。
【００１０】
前記親水機能層は、例えば光触媒性物質を含む光触媒性層と、該光触媒性層の上に親水性物質を含む親水性層の積層体によって構成することができる。これによれば、親水性物質を含む親水性層を設けた事により防曇性が得られ、ミラー表面に付着した水滴を薄い膜状に広げて、高い視認性を得ることができる。また、ミラー表面に汚れが付着し、親水機能を低下させた場合でも、光触媒性物質を含む光触媒性層の光触媒作用により、汚れが分解されるため親水機能を復元させることができる。
【００１１】
前記金属反射膜と前記光触媒性層との間に、該光触媒性層よりも屈折率が低い物質からなる反射率調整層を設けることもできる。これによれば、反射率調整層の膜厚を適宜に設定することにより、反射光を視感度が低い青色系の色彩とすることに伴う反射率の低下を補償して、鏡の反射率が低下しすぎるのを防止することができる。
【００１２】
前記親水性層の膜厚は、例えば１０ｎｍ〜５０ｎｍとすることができる。これによれば、光触媒性物質を含む光触媒性層の光触媒機能を親水性物質を含む親水性層表面に生じさせ易くすることができる。
【００１３】
前記親水機能層は、親水性を有する光触媒性物質を含む層で構成することもできる。
【００１４】
前記金属反射膜と前記親水性を有する光触媒物質を含む層との間に、該親水性を有する光触媒物質を含む層よりも屈折率が低い物質からなる反射率調整層を設けることもできる。
【００１５】
前記親水機能層は、光触媒性物質と親水性物質の混合物を含む層で構成することもできる。
【００１６】
前記金属反射膜と前記混合物を含む層の間に、該混合物を含む層よりも屈折率が低い物質からなる反射率調整層を設けることもできる。
【００１７】
前記親水性物質は、例えば親水性無機酸化物とすることができ、具体的には例えばＳｉＯ２とすることができる。これによれば、ＳｉＯ２はその性質上、親水機能があるため、親水性を得ることができる。また、親水性物質を含む親水性層を最表面に設けた構成では、光触媒性物質を含む光触媒性層を保護する耐傷付き性にも優れている。
【００１８】
前記金属反射膜をＣｒで形成した場合には、前記反射率調整層を、例えばＡｌ２Ｏ３、ＺｒＯ２、ＳｎＯ２のいずれかで形成することができる。これは、金属反射膜としてＣｒを用いて反射光の波長を４００〜５１０ｎｍの間で反射率のピークを持つようにした場合に、車両用ミラーとして適正な反射率（４０％）が得られなくなる場合の対策として有効である。すなわち、反射率調整層を挿入して隣り合う膜の屈折率の差を大きくすることにより、可視光域の全域で反射率を上げることができ、低くなりすぎる反射率を上げることができる。
【００１９】
前記光触媒性物質は、例えばＴｉＯ２とすることができる。これによれば、ＴｉＯ２は高い光触媒機能を有しているため、高度な汚れ分解機能を得ることができる。また、ＴｉＯ２はそれ自身親水性も有しているため、その配置によっては防曇性を得ることもできる。
【００２０】
前記親水機能層の表面は、例えば多孔質状に形成することができる。これによれば、親水機能層の表面の多孔質状により、より高度な親水機能を得ることができる。
【００２１】
【発明の実施の形態】
（実施の形態１）
この発明の実施の形態を以下説明する。図１は、この発明の有色防曇鏡の実施の形態１を示す断面図である。基板３の表面側にはＣｒ反射膜８が設けられている。Ｃｒ反射膜８の表面には、光触媒性物質であるＴｉＯ２膜１０（光触媒性物質を含む光触媒性層）が設けられている。ＴｉＯ２膜１０の表面には、蒸着法等によって生成された多孔質ＳｉＯ２膜１２（親水性物質を含む親水性層）が設けられている。ＴｉＯ２膜１０とＳｉＯ２膜１２で光触媒物質を含む親水機能層を構成する。多孔質ＳｉＯ２膜１２の多孔質は、光干渉作用に影響のない程度の形状および大きさである。多孔質ＳｉＯ２膜１２の膜厚は、ＴｉＯ２膜による光触媒作用が鏡表面１４に十分到達できるもので、例えば１０〜５０ｎｍの厚さに設定されている。
【００２２】
図１のミラーにおいては、主にＴｉＯ２膜１０の膜厚によって反射光の色が決まる。ＴｉＯ２膜１０の膜厚が８０ｎｍ、多孔質ＳｉＯ２膜１２の膜厚が２０ｎｍに設定されている時の反射率の特性を、図３に示す。図３によれば、反射率のピークは、波長が４５０ｎｍ付近で現れるため、鏡表面は青色を呈する。青色を呈する鏡表面１４は、昼間は太陽光の眩しさを防止し、夜間は優れた視認性を持つ。また、多孔質ＳｉＯ２膜１２の親水性により、鏡表面１４に付着する水滴は薄い膜状に広げられるため防曇性が得られる。また、車両用のミラーは外気にさらされているため、鏡表面１４にある多孔質ＳｉＯ２膜１２に汚れが付着し、親水機能を低下させる。しかし、多孔質ＳｉＯ２膜１２に付着した汚れは、光触媒機能を有するＴｉＯ２膜１０の光触媒作用により分解、除去されるため親水機能を低下させることがない。また、２重像の原因となるＣｒ反射膜８と鏡表面１４との距離は、十分に短く人間の目で分かるような２重像は防止される。
【００２３】
図４（ａ）では、実施の形態１の構成でＴｉＯ２膜１０の膜厚を１７５ｎｍ、図４（ｂ）では、ＴｉＯ２膜１０の膜厚を２５０ｎｍとした場合の反射率特性を示している。これによれば、反射率は波長が４３０〜４６０ｎｍ付近でピークを生じており、反射光は青色系の色彩を呈し、この発明による有色防曇鏡としての機能を有する。ただし、ＴｉＯ２膜１０の膜厚が厚くなるに伴い、可視光域内での反射率のピークの数が増加する。このため鏡表面１４の反射光は、波長が４００〜５１０ｎｍの範囲に１つのピークを有し青色系を保持しているものの、他の色が重なり合った色調を呈し、視線の角度によって色調が変化する。特に複合曲面ミラーのような小さな曲率半径を有するミラーにおいては、色調ズレの原因となる。したがって、色調ズレを防止するためには、ＴｉＯ２膜１０の膜厚を１５０ｎｍ以下に設定し、もって可視光域で単一のピークを有するように設定するのが好適である。
【００２４】
図５（ａ）は、従来の技術による図２の構造の製造工程フローを示し、図５（ｂ）は図１で示す構造の製造工程フローを示している（但し、図１の構造では、３工程目の反射率調整層は不要である。）。図１の構造では、基板に対して表面側に全ての膜を成膜するため、蒸着プロセスにより作製する場合、１つの成膜装置で全ての膜を連続して成膜することができ、製造工程が簡略化し、低コスト化を実現することができる。また、層の数が少ないので、膜厚のバラツキによる色調の変動幅が小さく、色調の安定した製品を容易に得ることができる。
【００２５】
なお、実施の形態１のＴｉＯ２膜１０の膜厚を１０５ｎｍに設定した場合、反射率のピークは、図６（ａ）に示すように、波長が５５０ｎｍ付近で現れるため、鏡表面１４は緑色を呈する。また、実施の形態１のＴｉＯ２膜１０の膜厚を１４０ｎｍに設けた場合は、図６（ｂ）が示すように、反射率のピークが分散され、鏡表面１４はパープル色を呈する。
【００２６】
表１は、屋外で使用する自動車のバックミラーに、図２で示す従来構造と、図１で示す構造それぞれのＴｉＯ２膜１０の膜厚をいくつか設定し、初期段階と６ヶ月後（月１回のワックス洗車を含む）の、鏡表面１４における水との接触角を表わしている。
【表１】
0003701826.tif 000002
図１の構造のミラーでは、光触媒ＴｉＯ２膜の膜厚が薄くても充分自己浄化性を発揮していることが分かる。詳細は解明されていないが、本願発明の図１の構造では、光触媒層の裏面に反射膜があるため、図２の構造のように基板での紫外線の吸収がなく、反射膜で反射された紫外線が再び光触媒層に入射されることにより、光触媒反応に寄与する確率が増加することによるものと推測される。
【００２７】
表２および図７は、図１の構造について多孔質ＳｉＯ２膜１２の膜厚による、反射率特性の変化について示している。これによれば、多孔質ＳｉＯ２膜１２の膜厚が５〜３５ｎｍ範囲では、ピーク波長、ピーク反射率共、ＳｉＯ２膜厚変化により大きく変わることがない。
【表２】
0003701826.tif 000003
【００２８】
（実施の形態２）
Ｃｒ反射膜は、耐食性、膜硬度の点で優れているが、Ａｌ反射膜に比べて反射率が低い。そこで、以下に説明する実施の形態２では、反射率調整層２０を設けることにより反射率を増加させている。
【００２９】
図８は、この発明の有色防曇鏡の実施の形態２を示す断面図である。基板３の表面側にはＣｒ反射膜８が設けられている。Ｃｒ反射膜８の表面には、反射率調整層２０が設けられている。反射率調整膜２０の表面には、ＴｉＯ２膜１０が設けられている。ＴｉＯ２膜１０の表面には、蒸着法等によって生成された多孔質ＳｉＯ２膜１２が設けられている。ＴｉＯ２膜１０の膜厚および多孔質ＳｉＯ２膜１２の膜厚は、実施の形態１と同様に設定することができ、多孔質ＳｉＯ２膜１２の親水機能による防曇性とＴｉＯ２膜１０の光触媒作用についても、実施の形態１と同様に得られる。反射率調整層２０は、ＴｉＯ２よりも屈折率が低いＡｌ２Ｏ３、ＺｒＯ２、ＳｎＯ２、ＳｉＯ２、ＭｇＦ２等で形成されている。
【００３０】
２つの物質が接する境界面における反射率Ｒは、入射側の物質の屈折率をｎａ、出射側の物質の屈折率をｎｂとすると、
【式１】
0003701826.tif 000004
で表わされ、ｎａとｎｂの差が大きい程、反射率Ｒは高くなることが分かる。よってＴｉＯ２（屈折率：２．３５）と比較して、より屈折率が小さい物質を反射膜と光触媒層に介在させることにより、反射率調整層と光触媒層の境界面での比較的大きな反射が得られ、全体として反射率を増加させることができる。
【００３１】
図９から図１３は、反射率調整層２０に種々の物質を用いた場合の反射率特性を示したものである。なお、反射率調整層２０以外の膜厚は、ＴｉＯ２膜１０が６５ｎｍ、多孔質ＳｉＯ２膜１２が２０ｎｍである。
【００３２】
図９（ａ）、（ｂ）は反射率調整層２０にＡｌ２Ｏ３を用いて、膜厚（ａ）２５ｎｍ、（ｂ）５０ｎｍとした場合の反射率特性を示している。図３に比べて、図９（ａ）、（ｂ）では、全体として反射率が増加している。
【００３３】
図１０は、反射率調整層２０に膜厚２５ｎｍのＺｒＯ２を用いた場合の反射率特性を示している。これによれば、図３に比べて全体として反射率が増加している。
【００３４】
図１１は、反射率調整層２０に膜厚２５ｎｍのＳｎＯ２を用いた場合の反射率特性を示している。これによれば、図３に比べて全体として反射率が増加している。
【００３５】
図１２は、反射率調整層２０に膜厚２５ｎｍのＳｉＯ２を用いた場合の反射率特性を示している。これによれば、図３に比べて全体として反射率が増加している。
【００３６】
図１３は、反射率調整層２０に膜厚２５ｎｍのＭｇＦ２を用いた場合の反射率特性を示している。これによれば、図３に比べて全体として反射率が増加している。
【００３７】
表３は、反射率調整層２０を有する場合の基板２の表面に形成した膜の密着性、耐久性試験の結果を示している。試験方法は、それぞれのミラーサンプルを５％の塩水中にて５時間煮沸し、反射率調整層２０の剥離状態を確認するものである。
【表３】
0003701826.tif 000005
結果を見ると、Ａｌ２Ｏ３、ＺｒＯ２、ＳｎＯ２については全く剥離がなかった。ＳｉＯ２については、一部剥離があった。ＭｇＦ２については全面剥離してしまっていた。この結果より、車両用の外部バックミラーに用いる場合は、Ａｌ２Ｏ３、ＺｒＯ２、ＳｎＯ２が好適であることが分かる。
【００３８】
（実施の形態３）
図１４は、この発明の有色防曇鏡の実施の形態３を示す断面図である。基板３の表面側にはＣｒ反射膜８が設けられている。Ｃｒ反射膜８の表面には、蒸着法等によりＴｉＯ２の透明な光触媒性物質からなるＴｉＯ２膜１０（光触媒性物質を含む親水機能層、親水性を有する光触媒性物質を含む層）が、８０ｎｍの厚さに設けられている。ＴｉＯ２膜１０を８０ｎｍの厚さに設定した場合の反射率の特性を図１５に示す。これによれば、反射率のピークは、波長が４５０ｎｍ付近に現れる。よって、鏡表面１４は青色を呈し、昼間は太陽光の眩しさを防止し、夜間は優れた視認性を得ている。また、ＴｉＯ２自体が持つ親水性により、ミラー表面に付着する水滴を薄い膜状に広げるため、防曇性が得られている。また、２重像の原因となるＣｒ反射膜８と鏡表面１４との距離は短いため、人間の目で分かるような２重像が防止されている。また、光干渉作用と、親水性のための膜はＴｉＯ２膜のみで兼用されており、製造工程を簡略化でき、低コスト化を実現している。また、膜数が少ないので、膜厚のバラツキによる色調の変動幅が小さく、色調の安定した製品を容易に得ることができる。
【００３９】
（実施の形態４）
図１６は、この発明の有色防曇鏡の実施の形態４を示す断面図である。基板３の表面側にはＣｒ反射膜８が設けられている。Ｃｒ反射膜８の表面には、蒸着法等により光触媒性物質のＴｉＯ２と親水性無機酸化物のＳｉＯ２の混合物からなる混合層２２が設けられている。これによれば、膜厚を調整することにより反射率のピークは、波長が４５０ｎｍ付近に現れる。よって、鏡表面１４は青色を呈し、昼間は太陽光の眩しさを防止し、夜間は優れた視認性をを得ている。また、ＴｉＯ２とＳｉＯ２の混合物自体が持つ親水性により、ミラー表面に付着する水滴を薄い膜状に広げるため防曇性が得られている。また、２重像の原因となるＣｒ反射膜８と鏡表面１４との距離は短いため、人間の目で分かるような２重像が防止されている。また、光干渉作用と、親水性のための層は混合層のみで兼用されており、製造工程を簡略化でき、低コスト化を実現している。また、膜数が少ないので、膜厚のバラツキによる色調の変動幅が小さく、色調の安定した製品を容易に得ることができる。
【００４０】
なお、前記実施の形態では、金属反射膜にＣｒを用いたが、Ａｌ、その他の金属を用いることもできる。
【図面の簡単な説明】
【図１】  この発明の実施の形態１を示す断面図である。
【図２】  従来の有色防曇鏡の断面図である。
【図３】  図１の実施の形態の光触媒層の膜厚を８０ｎｍとした時の反射率特性を示すグラフである。
【図４】  図１の実施の形態の光触媒層の膜厚を１７５ｎｍ、２５０ｎｍとした時の反射率特性を示すグラフである。
【図５】  従来構造と図１の構造の製造工程の一例を示すフローである。
【図６】  図１の実施の形態の光触媒層の膜厚を１０５ｎｍ、１４０ｎｍとした時の反射率特性を示すグラフである。
【図７】  図１の実施の形態の親水層の膜厚変化による反射率特性を示すグラフである。
【図８】  この発明の実施の形態２を示す断面図である。
【図９】  図８の実施の形態の反射率調整層にＡｌ２Ｏ３を用いた時の反射率特性を示すグラフである。
【図１０】  図８の実施の形態の反射率調整層にＺｒＯ２を用いた時の反射率特性を示すグラフである。
【図１１】  図８の実施の形態の反射率調整層にＳｎＯ２を用いた時の反射率特性を示すグラフである。
【図１２】  図８の実施の形態の反射率調整層にＳｉＯ２を用いた時の反射率特性を示すグラフである。
【図１３】  図８の実施の形態の反射率調整層にＭｇＦ２を用いた時の反射率特性を示すグラフである。
【図１４】  この発明の実施の形態３を示す断面図である。
【図１５】  図１４の実施の形態の反射率特性を示すグラフである。
【図１６】  この発明の実施の形態４を示す断面図である。
【符号の説明】
３…基板（基材）、８…Ｃｒ反射膜（金属反射膜）、１０…ＴｉＯ２膜、１２…多孔質ＳｉＯ２膜、１４…鏡表面、２０…反射率調整層、２２…混合層（光触媒性物質を含む親水機能層、光触媒性物質と親水性物質の混合物を含む層）
【図１】
0003701826.tif 000006
【図２】
0003701826.tif 000007
【図３】
0003701826.tif 000008
【図４】
0003701826.tif 000009
【図５】
0003701826.tif 000010
【図６】
0003701826.tif 000011
【図７】
0003701826.tif 000012
【図８】
0003701826.tif 000013
【図９】
0003701826.tif 000014
【図１０】
0003701826.tif 000015
【図１１】
0003701826.tif 000016
【図１２】
0003701826.tif 000017
【図１３】
0003701826.tif 000018
【図１４】
0003701826.tif 000019
【図１５】
0003701826.tif 000020
【図１６】
0003701826.tif 000021